(57)【特許請求の範囲】
【請求項１】
内容物が収容される収容室を有する調湿容器であって、その壁部は、
前記収容室を画成する最内層と、
該最内層を前記収容室の反対側から囲繞する第１樹脂組成物層と、
該第１樹脂組成物層を前記収容室の反対側から囲繞する第２樹脂組成物層と、
該第２樹脂組成物層を前記収容室の反対側から囲繞する最外層と、を備え、
前記最内層および前記最外層は、オレフィン系樹脂で構成され、
前記第１樹脂組成物層および前記第２樹脂組成物層は、吸湿剤の配合されたオレフィン系樹脂で構成され、
前記最内層は、密度が０．９２５ｇ／ｃｍ３以下であり、且つ、厚さが１５０μｍ以下であり、
前記第１樹脂組成物層に含まれる吸湿剤は、前記第２樹脂組成物層に含まれる吸湿剤よりも吸湿速度が速く、
前記第１樹脂組成物層と前記第２樹脂組成物層との間に、オレフィン系樹脂で構成された中間層が介在されており、
前記中間層の厚さが最も薄く、次いで前記最内層、前記最外層、前記第１樹脂組成物層の順で厚くなり、前記第２樹脂組成物層の厚さが最も厚いことを特徴とする、調湿容器。
【請求項２】
内容物が収容される収容室を有する調湿容器であって、その壁部は、
前記収容室を画成する最内層と、
該最内層を前記収容室の反対側から囲繞する第１樹脂組成物層と、
該第１樹脂組成物層を前記収容室の反対側から囲繞する第２樹脂組成物層と、
該第２樹脂組成物層を前記収容室の反対側から囲繞する最外層と、を備え、
前記最内層および前記最外層は、オレフィン系樹脂で構成され、
前記第１樹脂組成物層および前記第２樹脂組成物層は、吸湿剤の配合されたオレフィン系樹脂で構成され、
前記最内層は、密度が０．９２５ｇ／ｃｍ３超、且つ、０．９３５ｇ／ｃｍ３以下であり、且つ、厚さが６０μｍ以下であり、
前記第１樹脂組成物層に含まれる吸湿剤は、前記第２樹脂組成物層に含まれる吸湿剤よりも吸湿速度が速く、
前記第１樹脂組成物層と前記第２樹脂組成物層との間に、オレフィン系樹脂で構成された中間層が介在されており、
前記中間層の厚さが最も薄く、次いで前記最内層、前記最外層、前記第１樹脂組成物層の順で厚くなり、前記第２樹脂組成物層の厚さが最も厚いことを特徴とする、調湿容器。
【請求項３】
内容物が収容される収容室を有する調湿容器であって、その壁部は、
前記収容室を画成する最内層と、
該最内層を前記収容室の反対側から囲繞する第１樹脂組成物層と、
該第１樹脂組成物層を前記収容室の反対側から囲繞する第２樹脂組成物層と、
該第２樹脂組成物層を前記収容室の反対側から囲繞する最外層と、を備え、
前記最内層および前記最外層は、オレフィン系樹脂で構成され、
前記第１樹脂組成物層および前記第２樹脂組成物層は、吸湿剤の配合されたオレフィン系樹脂で構成され、
前記最内層は、密度が０．９３５ｇ／ｃｍ３超であり、且つ、厚さが２０μｍ以下であり、
前記第１樹脂組成物層に含まれる吸湿剤は、前記第２樹脂組成物層に含まれる吸湿剤よりも吸湿速度が速く、
前記第１樹脂組成物層と前記第２樹脂組成物層との間に、オレフィン系樹脂で構成された中間層が介在されており、
前記中間層の厚さが最も薄く、次いで前記最内層、前記最外層、前記第１樹脂組成物層の順で厚くなり、前記第２樹脂組成物層の厚さが最も厚いことを特徴とする、調湿容器。
【請求項４】
前記第２樹脂組成物層に含まれる吸湿剤は、前記第１樹脂組成物層に含まれる吸湿剤よりも単位重量当たりの吸湿量が大きい、請求項１〜３の何れか一項に記載の調湿容器。
【発明の詳細な説明】
【技術分野】
【０００１】
本発明は、調湿容器に関する。
【背景技術】
【０００２】
容器本体の収容室に密封された収容体（内容物）は、密封後から需要者が容器本体を開封するまでの間に、湿気に起因して品質が劣化することがある。そのため従来から、例えば下記特許文献１に示されるような、容器本体の壁部に、吸湿剤が配合された樹脂組成物層を配設した構成が知られている。
【０００３】
しかしながら、特許文献１に示されるような従来の調湿容器では、吸湿剤が配合された樹脂組成物層が、収容室のみならず外気中の湿気をも吸収することで、収容室の湿度を低く保つことが困難になるおそれがあった。
【０００４】
このような問題を解決するため、特許文献２には、容器本体の壁部における樹脂組成物層を、第１樹脂組成物層と、当該第１樹脂組成物層を収容室の反対側から囲繞する第２樹脂組成物層とを備えた構成とした調湿容器が提案されている。このような構成とすることで、外気からの湿気が第２樹脂組成物層で吸収されるため、第１樹脂組成物層に到達し難くなり、第１樹脂組成物層に収容室内の湿気を集中して吸収させることができる。
【先行技術文献】
【特許文献】
【０００５】
【特許文献１】特開２００５−２２０１４９号公報
【特許文献２】特開２０１１−２４６１８１号公報
【発明の概要】
【発明が解決しようとする課題】
【０００６】
ところで、特許文献２に示されるような調湿容器にあっては、吸湿剤が配合された第１樹脂組成物層の内側（収容室側）に、オレフィン系樹脂で構成された最内層が設けられることがある。そして、この最内層の水蒸気バリア性が高い場合には、収容室内の湿気が第１樹脂組成物層に到達し難くなるため、第１樹脂組成物層による収容室内の湿気の吸収に時間がかかってしまう。その結果として、収容室内の湿度が低下する前に、内容物が容器内の湿気の影響を受けて品質が劣化してしまう虞があった。
【０００７】
本発明は、このような事情を考慮してなされたものであり、吸湿剤が配合された樹脂組成物層の内側にオレフィン系樹脂で構成された最内層を有する調湿容器において、収容室の湿度を速やかに低下させることが可能な調湿容器を提供することを目的とする。
【課題を解決するための手段】
【０００８】
本発明は、上記課題を解決するためになされたものであり、本発明の調湿容器は、内容物が収容される収容室を有する調湿容器であって、その壁部は、
前記収容室を画成する最内層と、
該最内層を前記収容室の反対側から囲繞する第１樹脂組成物層と、
該第１樹脂組成物層を前記収容室の反対側から囲繞する第２樹脂組成物層と、
該第２樹脂組成物層を前記収容室の反対側から囲繞する最外層と、を備え、
前記最内層および前記最外層は、オレフィン系樹脂で構成され、
前記第１樹脂組成物層および前記第２樹脂組成物層は、吸湿剤の配合されたオレフィン系樹脂で構成され、
前記最内層は、密度が０．９２５ｇ／ｃｍ３以下であり、且つ、厚さが１５０μｍ以下であることを特徴とする。
【０００９】
また、本発明の調湿容器は、内容物が収容される収容室を有する調湿容器であって、その壁部は、
前記収容室を画成する最内層と、
該最内層を前記収容室の反対側から囲繞する第１樹脂組成物層と、
該第１樹脂組成物層を前記収容室の反対側から囲繞する第２樹脂組成物層と、
該第２樹脂組成物層を前記収容室の反対側から囲繞する最外層と、を備え、
前記最内層および前記最外層は、オレフィン系樹脂で構成され、
前記第１樹脂組成物層および前記第２樹脂組成物層は、吸湿剤の配合されたオレフィン系樹脂で構成され、
前記最内層は、密度が０．９２５ｇ／ｃｍ３超、且つ、０．９３５ｇ／ｃｍ３以下であり、且つ、厚さが６０μｍ以下であることを特徴とする。
【００１０】
また、本発明の調湿容器は、内容物が収容される収容室を有する調湿容器であって、その壁部は、
前記収容室を画成する最内層と、
該最内層を前記収容室の反対側から囲繞する第１樹脂組成物層と、
該第１樹脂組成物層を前記収容室の反対側から囲繞する第２樹脂組成物層と、
該第２樹脂組成物層を前記収容室の反対側から囲繞する最外層と、を備え、
前記最内層および前記最外層は、オレフィン系樹脂で構成され、
前記第１樹脂組成物層および前記第２樹脂組成物層は、吸湿剤の配合されたオレフィン系樹脂で構成され、
前記最内層は、密度が０．９３５ｇ／ｃｍ３超であり、且つ、厚さが２０μｍ以下であることを特徴とする。
【００１１】
本発明によれば、オレフィン系樹脂で構成される最内層の密度および層の厚さを適正な範囲内とすることにより、最内層の水蒸気バリア性が高くなり過ぎるのを防止することができ、これにより、収容室内の湿気を第１樹脂組成物層に含まれる吸湿剤で速やかに吸収することができる。また、第２樹脂組成物層が、第１樹脂組成物層を収容室の反対側から囲繞しているので、外気中の湿気が最外層を透過しても、第２樹脂組成物層に吸収されて第１樹脂組成物層に到達するのを抑制することができる。
【００１２】
なお、本発明の調湿容器にあっては、前記第２樹脂組成物層に含まれる吸湿剤は、前記第１樹脂組成物層に含まれる吸湿剤よりも単位重量当たりの吸湿量が大きいことが好ましい。
【００１３】
また、本発明の調湿容器にあっては、前記第１樹脂組成物層と前記第２樹脂組成物層との間に、オレフィン系樹脂で構成された中間層が介在されていることが好ましい。
【００１４】
また、本発明の調湿容器にあっては、前記中間層の厚さは、前記第１樹脂組成物層および前記第２樹脂組成物層の各厚さよりも薄くなっていることが好ましい。
【００１５】
また、本発明の調湿容器にあっては、前記第１樹脂組成物層に含まれる吸湿剤は、前記第２樹脂組成物層に含まれる吸湿剤よりも吸湿速度が速いことが好ましい。
【発明の効果】
【００１６】
本発明によれば、収容室の湿度を速やかに低下させることが可能な調湿容器を提供することができる。
【図面の簡単な説明】
【００１７】
【図１】本発明に係る一実施形態として示した調湿容器の側面図である。
【図２】図１の調湿容器の一部縦断面図である。
【発明を実施するための形態】
【００１８】
以下、図面を参照し、本発明の一実施形態について説明する。本実施形態に係る調湿容器１は、例えば図１に示されるような口部２、胴部３、底部４を有する有底筒状とすることができる。図示例では、口部２には蓋体（図示省略）を螺着するための雄ねじ２ａが設けられているが、これに限られるものではなく、例えば蓋体とアンダーカット係合する凹凸を設け、打栓等により装着される構成としてもよい。また、図２に示すように、調湿容器１は、内容物が収容される収容室Ｓを有する。口部２、胴部３、および底部４を構成する壁部１０は、収容室Ｓを画成する最内層１１と、最内層１１を収容室Ｓの反対側から囲繞する第１樹脂組成物層１２と、第１樹脂組成物層１２を収容室Ｓの反対側から囲繞する第２樹脂組成物層１３と、第２樹脂組成物層１３を収容室Ｓの反対側から囲繞する最外層１４と、を備えている。
【００１９】
最内層１１および最外層１４はそれぞれ、吸湿剤を含有しない、例えばポリエチレン、ポリプロピレン、若しくは環状オレフィン等のオレフィン系樹脂で構成される。ポリエチレンの具体例としては、直鎖状低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）等である。
【００２０】
ここで最内層１１は、以下の（Ａ）、（Ｂ）、および（Ｃ）のうち何れかの要件を満たしている。
（Ａ）密度が０．９２５ｇ／ｃｍ３以下であり、且つ、厚さが１５０μｍ以下である。
（Ｂ）密度が０．９２５ｇ／ｃｍ３超、且つ、０．９３５ｇ／ｃｍ３以下であり、且つ、厚さが６０μｍ以下である。
（Ｃ）密度が０．９３５ｇ／ｃｍ３超であり、且つ、厚さが２０μｍ以下である。
なお、密度が０．９２５ｇ／ｃｍ３以下のオレフィン系樹脂とは、例えば低密度ポリエチレン（ＬＤＰＥ）等であり、密度が０．９２５ｇ／ｃｍ３超、且つ、０．９３５ｇ／ｃｍ３以下のオレフィン系樹脂とは、例えば中密度ポリエチレン（ＭＤＰＥ）等であり、密度が０．９３５ｇ／ｃｍ３超のオレフィン系樹脂とは、例えば高密度ポリエチレン（ＨＤＰＥ）等である。
【００２１】
第１樹脂組成物層１２、および第２樹脂組成物層１３はそれぞれ、吸湿剤が配合された、例えばポリエチレン、ポリプロピレン、若しくは環状オレフィン等のオレフィン系樹脂で構成されている。吸湿剤としては、例えば酸化カルシウム、モレキュラーシーブ、硫酸マグネシウム、シリカゲル、塩化カルシウム、およびシリカアルミナゲルのうちの１つ若しくは複数の混合物が挙げられる。
これらのうち、モレキュラーシーブは、結晶性ゼオライトであって次の一般式（１）で表される。
Ｍ２／ｎＯ・Ａｌ２Ｏ３・ｘＳｉＯ２・ｙＨ２Ｏ・・・（１）
但し、Ｍ：金属カチオン、ｎ：原子価
なお、Ｍとして例えばナトリウム等を採用することができる。
【００２２】
第２樹脂組成物層１３に含まれる吸湿剤は、第１樹脂組成物層１２に含まれる吸湿剤よりも単位重量当たりの吸湿量が大きくなっている。なお、「吸湿量」とは、吸収することが可能な水の量である。
【００２３】
第１樹脂組成物層１２に含まれる吸湿剤は、第２樹脂組成物層１３に含まれる吸湿剤よりも、吸湿速度が速くなっている。なお、「吸湿速度」とは、同一量の水を吸収する際の速さである。
【００２４】
例えば、第１樹脂組成物層１２に含まれる吸湿剤として、酸化カルシウム等が挙げられ、第２樹脂組成物層１３に含まれる吸湿剤として硫酸マグネシウム等が挙げられる。本例では、第１樹脂組成物層１２に酸化カルシウムが６０重量％配合され、第２樹脂組成物層１３に硫酸マグネシウムが１２重量％配合されている。なお、吸湿剤を添加する樹脂については、ＰＰ、ＰＥ（ＬＤＰＥ，ＬＬＤＰＥ，ＭＤＰＥ，ＨＤＰＥ等）、ＣＯＣ、ＣＯＰ等、オレフィン系樹脂であれば良く、物性を考慮した上で適宜選択することができる。
【００２５】
本実施形態において、第１樹脂組成物層１２と第２樹脂組成物層１３との間には、吸湿剤を含有しないオレフィン系樹脂で構成された中間層１５が介在されている。中間層１５は、最内層１１、第１樹脂組成物層１２、第２樹脂組成物層１３、および最外層１４と同様に、有底筒状に形成されている。中間層１５の厚さは、第１樹脂組成物層１２および第２樹脂組成物層１３の各厚さよりも薄くなっている。なお、中間層１５の厚さは、例えば３０μｍ〜１００μｍとなっている。また、本実施形態の調湿容器１において、中間層１５の厚さが最も薄く、次いで最内層１１、最外層１４、第１樹脂組成物層１２の順で厚くなり、第２樹脂組成物層１３の厚さが最も厚くなっている。
【００２６】
例えば、最外層１４および中間層１５は高密度ポリエチレンで構成され、最内層１１は低密度ポリエチレンで構成され、第１樹脂組成物層１２は酸化カルシウムが６０重量％配合されたポリエチレンで形成され、第２樹脂組成物層１３は、硫酸マグネシウムが１２重量％配合されたポリエチレンで形成される。この構成において、例えば、各層の厚みは、最内層１１は中間層１５の２倍程度、最外層１４は中間層１５の３倍程度、第１樹脂組成物層１２は中間層１５の４倍程度、第２樹脂組成物層１３は中間層１５の１０倍程度とすることができる。
【００２７】
以上説明したように、本実施形態の調湿容器１によれば、オレフィン系樹脂で構成された最内層１１の密度および層の厚さを適正な範囲内とすることにより、最内層１１の水蒸気バリア性が高くなり過ぎるのを防止することができる。これにより、収容室Ｓ内の湿気を第１樹脂組成物層１２に含まれる吸湿剤で速やかに吸収することができるので、収容室Ｓ内の湿気に起因する内容物の品質の劣化を抑制することができる。また、第２樹脂組成物層１３が、第１樹脂組成物層１２を収容室Ｓの反対側から囲繞しているので、外気の湿気が最外層１４を透過しても、第２樹脂組成物層１３に吸収されて第１樹脂組成物層１２に到達するのを抑制することができる。これにより、第１樹脂組成物層１２に外気の湿気を吸収させ難くして、調湿容器１の収容室Ｓ内の湿気を集中して第１樹脂組成物層１２に吸収させることが可能になり、収容室Ｓの湿度を低く保ち易くすることができる。
【００２８】
しかも、第２樹脂組成物層１３に含まれる吸湿剤は、第１樹脂組成物層１２に含まれる吸湿剤より吸湿量が大きいので、例えば、密封後から開封までの期間が長くなったり、あるいはこの調湿容器１が湿度の高い環境下に置かれたりしても、多量の湿気を第２樹脂組成物層１３に吸収させることが可能になり、第１樹脂組成物層１２に外気の湿気が到達するのを確実に抑えることができる。したがって、より確実に、収容室Ｓの湿度を低く保つことができる。
【００２９】
また、第１樹脂組成物層１２と第２樹脂組成物層１３との間に中間層１５を介在させることで、第１樹脂組成物層１２および第２樹脂組成物層１３のうち何れか一方に吸収された湿気が他方に移行するのを中間層１５により防止することが可能になり、外気の湿気は第２樹脂組成物層１３に吸収させ、かつ収容室Ｓの湿気は第１樹脂組成物層１２に吸収させることをより確実に実現することができる。
【００３０】
また、第１樹脂組成物層１２に含まれる吸湿剤は、第２樹脂組成物層１３に含まれる吸湿剤よりも吸湿速度が速いので、収容室Ｓの湿気を速やかに第１樹脂組成物層１２で吸収するとともに、外気からの湿気を第２樹脂組成物層１３で時間をかけて吸収し、長期にわたって外気の湿気が第１樹脂組成物層１２に到達しないようにすることができる。
【００３１】
また、最内層１１、第１樹脂組成物層１２、中間層１５、第２樹脂組成物層１３、最外層１４が、オレフィン系樹脂で形成されているので、これらの各層を強固に接合することを容易かつ確実に実現することができる。
【００３２】
また、中間層１５の厚さが、第１樹脂組成物層１２および第２樹脂組成物層１３の各厚さよりも薄くなっているので、重量およびコストの上昇、ならびに調湿容器１の大型化を抑えることができる。
【００３３】
なお、本発明の技術的範囲は前記実施の形態に限定されるものではなく、本発明の趣旨を逸脱しない範囲において種々の変更を加えることが可能である。
【００３４】
例えば、前記実施形態では、中間層１５の厚さを、第１樹脂組成物層１２および第２樹脂組成物層１３の各厚さよりも薄くしたが、中間層１５の厚さを、第１樹脂組成物層１２および第２樹脂組成物層１３の各厚さ以上としてもよい。また、第１樹脂組成物層１２と第２樹脂組成物層１３との間に中間層１５を有しない構成としてもよい。
【００３５】
また、第２樹脂組成物層１３に含まれる吸湿剤の単位重量当たりの吸湿量を、第１樹脂組成物層１２と比べて同等かそれよりも小さくしてもよい。
【００３６】
その他、本発明の趣旨を逸脱しない範囲で、上記した実施の形態における構成要素を周知の構成要素に置き換えることは適宜可能であり、また、上記した変形例を適宜組み合わせてもよい。
【実施例】
【００３７】
以下、本発明の実施例について説明する。
本発明に従う実施例１〜３の調湿容器と、最内層の構成のみが実施例１〜３と異なる比較例１〜３の調湿容器を形成し、本発明の効果を確認するための試験を行った。実施例および比較例の調湿容器は、図１に示す形状で重量が約１４ｇ、収容室Ｓの容積が１００ｍｌであり、サプリメント等の錠剤を内容物として収容室に収容可能なものとした。実施例および比較例の、第１樹脂組成物層、第２樹脂組成物層、最外層、中間層および最内層それぞれの材料、および層の厚さは表１に示す通りである。
【００３８】
【表１】
0006704642.tif 000002
【００３９】
実施例および比較例それぞれの最内層の材料、密度、および層の厚さは表２に示す通りである。なお、各層の厚さは、調湿容器の胴部の高さ中心において周方向に９０度間隔で測定した４箇所の値の平均値である。
【００４０】
【表２】
0006704642.tif 000003
【００４１】
収容室内の湿度の変化を調べるため、保管温度４０℃、相対湿度７５％の環境下で、収容室内に温湿度ロガー（温湿度測定器）を配置して口部を密封した後、２時間ごとの収容室内の湿度を測定した結果を表２に示す。
【００４２】
表２に示す通り、実施例１〜３は、比較例１〜３に比べて収容室内の湿度の低下速度が速く、測定開始から８時間後には収容室内の湿度が１０％以下に低下した。ここで、比較のために、吸湿剤を含まない材料で形成された容器の収容室内に、乾燥食品に一般的に使用され、別添される乾燥剤であるシリカゲルを封入して上記試験を行った結果、収容室内湿度は１８時間後までに１０％以下に低下した。本発明の実施例１〜３は表２に示す通り、上記シリカゲルを用いた場合の除湿能力を満足するものである。
【符号の説明】
【００４３】
１  調湿容器
２  口部
２ａ  雄ねじ
３  胴部
４  底部
１０  壁部
１１  最内層
１２  第１樹脂組成物層
１３  第２樹脂組成物層
１４  最外層
１５  中間層
Ｓ  収容室
【図１】
0006704642.tif 000004
【図２】
0006704642.tif 000005